(57)【要約】【課題】  ベース層と表層を有する画像形成装置用の多層の転写ベルトであって、大きな表面抵抗率、優れた離トナー性、優れた非汚染性、さらに安定した体積抵抗値などを有し、さらに層間に十分な接着力が得られる画像形成装置用転写ベルトを提供すること。【解決手段】  ベース層と、前記ベース層上に設けられ、エラストマーにより形成される弾性層と、前記弾性層上に設けられたバインダー層と、前記バインダー層上に設けられ、フッ素含有ポリマーにより形成される表層を有することを特徴とする画像形成装置用転写ベルトであって、前記バインダー層は、前記バインダー層の融点が、前記弾性層を構成する材料の熱分解点以下であり、前記バインダー層の熱分解点が、前記表層を構成する材料の融点以上である材料により形成されていることを特徴とする画像形成装置用転写ベルト。【選択図】  図１
2006072341.tif 000002
【特許請求の範囲】
【請求項１】
ベース層と、
前記ベース層上に設けられ、エラストマーにより形成される弾性層と、
前記弾性層上に設けられたバインダー層と、
前記バインダー層上に設けられ、フッ素含有ポリマーにより形成される表層
を有することを特徴とする画像形成装置用転写ベルトであって、
前記バインダー層は、前記バインダー層の融点が、前記弾性層を構成する材料の熱分解
点以下であり、前記バインダー層の熱分解点が、前記表層を構成する材料の融点以上であ
る材料により形成されている
ことを特徴とする画像形成装置用転写ベルト。
【請求項２】
ベース層が、カーボン導電化されたポリイミド（ＰＩ）、カーボン導電化されたポリア
ミドイミド（ＰＡＩ）、またはカーボン導電化されたポリビニリデンフロライド（ＰＶＤ
Ｆ）により形成されていることを特徴とする請求項１に記載の画像形成装置用転写ベルト
。
【請求項３】
弾性層を形成するエラストマーが、ウレタンであることを特徴とする請求項１または請
求項２に記載の画像形成装置用転写ベルト。
【請求項４】
弾性層を形成するエラストマーが、イオン導電化されたエラストマーであることを特徴
とする請求項１ないし請求項３のいずれかに記載の画像形成装置用転写ベルト。
【請求項５】
弾性層の抵抗値（Ω）が、ベース層の抵抗値（Ω）より大きいことを特徴とする請求項
１ないし請求項４のいずれかに記載の画像形成装置用転写ベルト。
【請求項６】
弾性層の抵抗値（Ω）が、ベース層の抵抗値（Ω）の１０倍以上、１０８倍以下である
ことを特徴とする請求項５に記載の画像形成装置用転写ベルト。
【請求項７】
弾性層の体積抵抗値が、１０８〜１０１４Ω・ｃｍであることを特徴とする請求項１な
いし請求項６のいずれかに記載の画像形成装置用転写ベルト。
【請求項８】
表層を形成するフッ素含有ポリマーが、ポリテトラフルオロエチレン（ＰＴＦＥ）、ま
たはテトラフルオロエチレン・パーフルオロアルキビニルエーテル（ＰＦＡ）であること
を特徴とする請求項１ないし請求項７のいずれかに記載の画像形成装置用転写ベルト。
【請求項９】
バインダー層を形成する材料が、溶剤に溶ける材料であることを特徴とする請求項１な
いし請求項８のいずれかに記載の画像形成装置用転写ベルト。
【請求項１０】
バインダー層が、テトラフルオロエチレン、ヘキサフルオロプロピレン、およびビニリ
デンフロライドの共重合体（ＴＨＶ）であることを特徴とする請求項１ないし請求項９の
いずれかに記載の画像形成装置用転写ベルト。
【請求項１１】
バインダー層に、表層を形成するフッ素含有ポリマーが含有されていることを特徴とする請求項１ないし請求項１０のいずれかに記載の画像形成装置用転写ベルト。
【請求項１２】
表層の厚みが、１〜１５μｍであることを特徴とする請求項１ないし請求項１１のいず
れかに記載の画像形成装置用転写ベルト。
【請求項１３】
バインダー層の厚みが、０．１〜１０μｍであることを特徴とする請求項１ないし請求
項１２のいずれかに記載の画像形成装置用転写ベルト。
【請求項１４】
弾性層の厚みが、ベース層の厚みの１〜１０倍であることを特徴とする請求項１ないし
請求項１３のいずれかに記載の画像形成装置用転写ベルト。
【請求項１５】
画像形成装置用転写ベルトが、画像形成装置用転写定着ベルトであることを特徴とする
請求項１ないし請求項１４のいずれかに記載の画像形成装置用転写ベルト。
【発明の詳細な説明】
【技術分野】
【０００１】
本発明は、電子写真方式を用いた画像形成装置、特にカラー複写機、カラーレーザープ
リンターなどのカラー画像形成装置において、感光ドラム上のトナー像を転写材（紙）に
転写するために用いられる画像形成装置用転写ベルトに関するものである。
【背景技術】
【０００２】
カラー複写機、カラーレーザープリンターなどのカラー画像形成装置における画像の転
写方式として、感光ドラム上に形成されたトナー像を、画像形成装置用転写ベルトを用い
て転写材（紙）に転写する方式が、標準的になりつつある。
【０００３】
図６は、この方式の１つである中間転写方式の概略を示す説明図である。図６に示す通
り、トナー１と現像ローラ２により、感光ドラム３上に、トナー像が形成される。この方
式は、４連タンデム方式であるため、４色のトナーとそれぞれに対応する現像ローラ、感
光ドラムが、設けられている。感光ドラム３上に形成されたトナー像は、一次転写ローラ
４と、感光ドラム３と、画像形成装置用転写ベルト５とにより、画像形成装置用転写ベル
ト５に転写される。形成されたカラー画像は、二次転写ローラ６と、画像形成装置用転写
ベルト５と、転写材（紙）７とにより、転写材（紙）７に転写され、定着ローラ（図示さ
れていない。）により定着される。多重転写方式の場合も、基本的な原理は、同様である
。
【０００４】
これらの方式で用いられる画像形成装置用転写ベルトについては、ベルトの周方向の大
きな抵抗率（表面抵抗率）、および表面抵抗率よりは小さい厚み方向の抵抗率（体積抵抗
値）を有し、かつこれらの抵抗率がベルト面上の位置、使用環境、電圧などにより変動し
ないこと、ベルトの周方向の引張弾性率が高いこと、表面が平滑でかつ接触角が大きくト
ナーがベルトから転写材（紙）に転写されやすいこと（優れた離トナー性）、感光ドラム
やトナーなどを化学的に汚染しないこと（優れた非汚染性）、難燃性であること、などの
特性が望まれている。
【０００５】
単層の画像形成装置用転写ベルトにより、これらの多数の特性を満たすことは困難であ
るので、多層からなる画像形成装置用転写ベルトが提案されており、例えば、特開２００
２−２８７５３１号公報には、低抵抗値の熱可塑性エラストマーのベース層と、高抵抗値
の熱可塑性エラストマーの表層とを有し、前記ベース層と前記表層とが加熱成形により形
成されていることを特徴とする画像形成装置用転写ベルトが開示されている。
【０００６】
また、近年は、厚み方向に弾性を有する画像形成装置用転写ベルトも望まれており、こ
の性質を満たす画像形成装置用転写ベルトとして、上記のようなベース層と表層に加えて
、弾性体により形成される弾性層を有するものも考えられる。
【０００７】
この多層の画像形成装置用転写ベルトにおいては、ベルトの周方向の高引張弾性率はベ
ース層により、厚み方向の弾性は弾性層により達成される。一方、安定した体積抵抗値は
、ベース層および弾性層を形成する材質の選択などにより制御される。また、大きな表面
抵抗率、優れた離トナー性、優れた非汚染性は、表層により達成されることが望まれる。
【０００８】
しかし、従来は、これらの特性を十分に満足する画像形成装置用転写ベルトは得られて
いなかった。
【０００９】
このような要求を満足させられる画像形成装置用転写ベルトとして、本発明者らは、以
下の発明をするに至った。即ち、ベース層と、前記ベース層上に設けられたエラストマー
により形成される弾性層と、前記弾性層上に設けられたフッ素含有ポリマーにより形成さ
れる表層を有することを特徴とする画像形成装置用転写ベルトを発明した。
前記発明は、表層として、フッ素含有ポリマーにより形成される表層が用いられている
ため、大きな表面抵抗率、優れた離トナー性、優れた非汚染性を達成することができ、ま
たベース層と表層の間に、ウレタン等のエラストマーにより形成される弾性層が設けられ
ているため、厚み方向の十分な柔軟性を有しており、トナーを潰すことなく、搬送ができ
、高画質化に対応できる画像形成装置用転写ベルトが得られる。
しかし、前記発明の場合、表層を構成するフッ素含有ポリマーと、弾性層を構成するウ
レタン等のエラストマーとの接着は、一般的にはプラズマ処理やブラストなどの物理的処
理、あるいはプライマーによるが、前者の場合、過大な労力、時間を要し、コスト高にな
り、後者の場合、薄い表層を通して汚染物質がブリードする可能性がある。
【特許文献１】特開２００２−２８７５３１号公報（請求項１）
【発明の開示】
【発明が解決しようとする課題】
【００１０】
本発明は、ベース層と、前記ベース層上に設けられたエラストマーにより形成される弾
性層と、前記弾性層上に設けられたフッ素含有ポリマーにより形成される表層を有するこ
とを特徴とする画像形成装置用転写ベルトにおける、大きな表面抵抗率、優れた離トナー
性、優れた非汚染性、さらに安定した体積抵抗値などを有すると共に、過大な労力、時間
を要することなく、また汚染物質のブリードの問題が発する可能性もなく、表層と弾性層
との優れた接着力が確保された画像形成装置用転写ベルトを提供することをその課題とす
る。
【課題を解決するための手段】
【００１１】
本発明者は、鋭意検討の結果、フッ素含有ポリマーにより形成される表層と、エラスト
マーにより形成される弾性層との間に、特定のバインダー層を設けることにより前記課題
が達成されることを見出し、本発明を完成した。
【００１２】
本発明の請求項１は、
ベース層と、
前記ベース層上に設けられ、エラストマーにより形成される弾性層と、
前記弾性層上に設けられたバインダー層と、
前記バインダー層上に設けられ、フッ素含有ポリマーにより形成される表層
を有することを特徴とする画像形成装置用転写ベルトであって、
前記バインダー層は、前記バインダー層の融点が、前記弾性層を構成する材料の熱分解
点以下であり、前記バインダー層の熱分解点が、前記表層を構成する材料の融点以上であ
る材料により形成されている
ことを特徴とする画像形成装置用転写ベルトを提供するものである。
【００１３】
本発明は、表層として、フッ素含有ポリマーにより形成される表層が用いられているた
め、大きな表面抵抗率、優れた離トナー性、優れた非汚染性を達成することができる。
【００１４】
特に近年、画像形成装置のカラー化、高画質化に対応できるトナーの開発が活発に進め
られており、これらの中には、離型性、耐汚染性が不十分なものが多く、従来のポリイミ
ド、ポリアミドイミドなどの単層の画像形成装置用転写ベルトや、ウレタンやシリコン等
をスプレーコートした多層の画像形成装置用転写ベルトでは、これらに十分対応すること
ができなかった。しかし、本発明により、これらに十分対応することができ画像形成装置
用転写ベルトが得られるようになった。
【００１５】
さらに、本発明は、ベース層と表層の間に、エラストマーにより形成される弾性層が設
けられているため、厚み方向の十分な柔軟性を有している。
【００１６】
本発明により、従来の単層の画像形成装置用転写ベルトでは得られなかった弾性により
、トナーを潰すことなく、搬送ができ、高画質化に対応できる画像形成装置用転写ベルト
が得られるようになった。
【００１７】
さらに、本発明は、表層と弾性層との間に、バインダー層が設けられており、前記バイ
ンダー層の融点が、前記弾性層を構成する材料の熱分解点以下であり、前記バインダー層
の熱分解点が、前記表層を構成する材料の融点以上である材料により形成されている。
【００１８】
このように、前記バインダー層は、融点が、前記弾性層を構成する材料の熱分解点以下
であるため、前記バインダー層および前記弾性層の融点以上で、前記バインダー層および
前記弾性層の熱分解点以下の温度に加熱しながら、前記バインダー層と前記弾性層とを圧
着させることにより、強固に接着させることができる。
【００１９】
また、前記バインダー層は、熱分解点が、前記表層を構成する材料の融点以上である材
料で構成されているため、前記表層の融点以上、かつ前記表層の熱分解点以下の温度に加
熱することにより両者を融着させることができる。
【００２０】
このように、前記バインダー層の形成には、過大な労力、時間を要することもなく、さ
らにプライマーの様に表層を汚染する物質が混入されておらず、薄い表層を通して汚染物
質がブリードする可能性もない。
【００２１】
本発明は、本明細書に規定された各層の直上に、本明細書に規定された他の層が設けら
れている構成に限られず、本発明の目的を損なわない範囲において、ベース層と弾性層の
間、弾性層とバインダー層の間、バインダー層と表層の間に、本明細書に規定されていな
い他の層が設けられている構成を含む。
【００２２】
本発明の転写ベルトは、画像形成装置用であり、感光ドラムなどに形成されたトナー像
を、紙などの転写材に転写する機能を有するものである。ここで、画像形成装置としては
、電子写真方式を用いた複写機、レーザープリンターなどが挙げられるが、これらに限定
されず、トナー像を形成し、これを転写材に転写することにより転写材上に画像を形成す
る機能を有する装置全てを含む。
【００２３】
本発明の画像形成装置用転写ベルトのベース層は、高弾性率の材質から形成され、画像
形成装置用転写ベルトに高い引張弾性率を与えるものである。
【００２４】
ベース層を形成する高弾性率の材質としては、弾性率１ＧＰａ以上の材質が好ましく、
特に、ポリイミド（ＰＩ）、ポリアミドイミド（ＰＡＩ）、またはポリビニリデンフロラ
イド（ＰＶＤＦ）が好ましい。なかでも、カーボン導電化されたポリイミド（ＰＩ）、カ
ーボン導電化されたポリアミドイミド（ＰＡＩ）、またはカーボン導電化されたポリビニ
リデンフロライド（ＰＶＤＦ）が、高い弾性率を有するため好ましい。
【００２５】
請求項２は、この好ましい態様に該当するものであり、前記の画像形成装置用転写ベル
トであって、ベース層が、カーボン導電化されたポリイミド（ＰＩ）、カーボン導電化さ
れたポリアミドイミド（ＰＡＩ）、またはカーボン導電化されたポリビニリデンフロライ
ド（ＰＶＤＦ）により形成されていることを特徴とする画像形成装置用転写ベルトを提供
するものである。
【００２６】
ベース層の厚みは、画像形成装置用転写ベルトの周方向の高い引張弾性率を画像形成装
置用転写ベルトに付与する点等から、３０〜１００μｍの範囲が好ましく、特に４０〜８
０μｍの範囲が好ましい。
【００２７】
弾性層のエラストマーとしては、ウレタン、アクリロニトリルブタジエンゴム、エチレ
ンゴム、シリコンゴム、ポリアミド等が挙げられるが、ウレタンを用いることが、最も好
ましい。
【００２８】
請求項３は、この好ましい態様に該当するものであり、前記の画像形成装置用転写ベル
トであって、弾性層を形成するエラストマーが、ウレタンであることを特徴とする画像形
成装置用転写ベルトを提供するものである。
【００２９】
弾性層のエラストマーは、イオン導電化されることにより、体積抵抗値を安定的に制御
することができる。イオン導電化は、イオン導電性物質を分散させて、導電性を持たせる
などの方法により行なうことができる。
【００３０】
請求項４は、この好ましい態様に該当するものであり、前記の画像形成装置用転写ベル
トであって、弾性層を形成するエラストマーが、イオン導電化されたエラストマーである
ことを特徴とする画像形成装置用転写ベルトを提供するものである。
【００３１】
画像形成装置用転写ベルトにおいては、主にベース層により、抵抗値を制御した場合、
面内ばらつきや、電圧依存性が出てしまう。このため、弾性層により抵抗値を制御するこ
とが好ましいこと、そのためには、弾性層の抵抗値を、ベース層の抵抗値より大きくすれ
ばよいことが分かった。
【００３２】
請求項５は、この好ましい態様に該当するものであり、前記の画像形成装置用転写ベル
トであって、弾性層の抵抗値（Ω）が、ベース層の抵抗値（Ω）より大きいことを特徴と
する画像形成装置用転写ベルトを提供するものである。
【００３３】
弾性層の抵抗値は、より画像形成装置用転写ベルトの抵抗値を安定して制御する観点、
および実用上の観点より、抵抗値をΩで表した場合、ベース層の抵抗値（Ω）の１０倍以上、１０８倍以下であることが好ましい。
【００３４】
請求項６は、この好ましい態様に該当するものであり、前記の画像形成装置用転写ベル
トであって、弾性層の抵抗値（Ω）が、ベース層の抵抗値（Ω）の１０倍以上、１０８倍
以下であることを特徴とする画像形成装置用転写ベルトを提供するものである。
【００３５】
弾性層の体積抵抗値は、トナー受け渡しの点より、１０８〜１０１４Ω・ｃｍであるこ
とが好ましい。
【００３６】
請求項７は、この好ましい態様に該当するものであり、前記の画像形成装置用転写ベル
トであって、弾性層の体積抵抗値が、１０８〜１０１４Ω・ｃｍであることを特徴とする
画像形成装置用転写ベルトを提供するものである。
【００３７】
弾性層の厚みは、厚み方向の適度な弾性（柔軟性）を画像形成装置用転写ベルトに付与
する点等から、５０〜３００μｍの範囲が好ましく、特に１００〜２５０μｍの範囲が好
ましい。
【００３８】
表層を形成するフッ素含有ポリマーとしては、ポリテトラフルオロエチレン（ＰＴＦＥ
）、テトラフルオロエチレン・パーフルオロアルキビニルエーテル（ＰＦＡ）が、接触角
が高く（大きく）、トナー等の付着物をきれいに剥がせることができるため好ましい。
【００３９】
請求項８は、この好ましい態様に該当するものであり、前記の画像形成装置用転写ベル
トであって、表層を形成するフッ素含有ポリマーが、ポリテトラフルオロエチレン（ＰＴ
ＦＥ）、またはテトラフルオロエチレン・パーフルオロアルキビニルエーテル（ＰＦＡ）
であることを特徴とする画像形成装置用転写ベルトを提供するものである。
【００４０】
バインダー層を形成する材料は、溶剤に溶ける材料であることが好ましい。即ち、前記
バインダー層を構成する材料を、溶剤に溶かし、スプレー法やディップ法により表層に塗
布するのみで接着させることができる。
【００４１】
請求項９は、この好ましい態様に該当するものであり、前記の画像形成装置用転写ベル
トであって、バインダー層を形成する材料が、溶剤に溶ける材料であることを特徴とする
画像形成装置用転写ベルトを提供するものである。
【００４２】
バインダー層は、フッ素含有ポリマーであることが好ましく、中でも四フッ化成分を含
んでいるためＰＴＦＥ、ＰＦＡと接着しやすいこと、融点が１１０℃と低いグレード品が
あること、分解点が４００℃（ＰＴＦＥの融点以上）と高いこと、ウレタン等との接着性
に優れていること、柔かいこと等の理由より、テトラフルオロエチレン、ヘキサフルオロ
プロピレン、およびビニリデンフロライドの共重合体（ＴＨＶ）であることが特に好まし
い。
特に、バインダー層が、ＴＨＶであり、表層が、ＰＴＦＥあるいはＰＦＡである場合が
、最も好ましい。
【００４３】
請求項１０は、この好ましい態様に該当するものであり、前記の画像形成装置用転写ベ
ルトであって、バインダー層が、テトラフルオロエチレン、ヘキサフルオロプロピレン、
およびビニリデンフロライドの共重合体（ＴＨＶ）であることを特徴とする画像形成装置
用転写ベルトを提供するものである。
【００４４】
前記の通り、本発明の画像形成装置用転写ベルトの表層として用いられているフッ素含有ポリマーは離トナー性に優れている。このようなフッ素含有ポリマーを表層に用いる場合は、バインダー層もフッ素含有ポリマーで形成することにより、両層の接着は充分強固である。また、表層を形成するフッ素含有ポリマーと同一のフッ素含有ポリマーをバインダー層のポリマーに添加することにより、両層の接着力をより高めることができる。この方法では、たとえバインダー層がフッ素含有ポリマーでなくても表層との接着ができる。
【００４５】
バインダー層に含有させるフッ素含有ポリマーは、粉状物として、バインダー層を形成する材料に含有させることが好ましい。この場合、粉状物の粒径は０．０１〜１０μｍであることが好ましい。粒径が０．０１μｍ未満の粉状物は製造が困難であり、一方粒径が１０μｍを越えると沈降の問題が発生しやすく、さらに表面荒さが悪くなり易いためである。
【００４６】
次に、バインダー層に含有させるフッ素含有ポリマーの量は、少な過ぎると充分な接着力向上の効果が得られず、一方、多過ぎるとバインダー層の主たる構成材料であるＴＨＶ等の特性への影響が大きくなる。以上を考慮したバインダー層に含有させるフッ素含有ポリマーの好ましい量は、バインダー層を形成する材料１００部に対して、１〜３００部である。特に、表層がＰＦＡから形成され、バインダー層がＴＨＶから形成される場合は、ＴＨＶにＰＦＡが１０〜１００部含有されていることが好ましい。
【００４７】
請求項１１は、前記の好ましい態様に該当するものであり、前記の画像形成装置用転写ベルトであって、バインダー層に、表層を形成するフッ素含有ポリマーが含有されていることを特徴とする画像形成装置用転写ベルトを提供するものである。
【００４８】
前記の通り、本発明は、本発明の目的を損なわない範囲において、ベース層と弾性層の
間、弾性層とバインダー層の間、バインダー層と表層の間に、本明細書に規定されていな
い他の層が設けられている構成を含む。
【００４９】
しかし、このような場合においても、表層の厚みは、１〜１５μｍの範囲であることが
好ましい。この範囲であれば、十分な耐摩耗性と柔軟性を両立させることができる。
【００５０】
請求項１２は、この好ましい態様に該当するものであり、前記の画像形成装置用転写ベ
ルトであって、表層の厚みが、１〜１５μｍであることを特徴とする画像形成装置用転写
ベルトを提供するものである。
【００５１】
バインダー層の厚みは、厚くなると、体積抵抗値が上がり、薄くなると、接着力が落ち
る。このような観点から、０．１〜１０μｍであることが好ましい。
【００５２】
請求項１３は、この好ましい態様に該当するものであり、前記の画像形成装置用転写ベ
ルトであって、バインダー層の厚みが、０．１〜１０μｍであることを特徴とする画像形
成装置用転写ベルトを提供するものである。
【００５３】
ベース層は、画像形成装置用転写ベルトに周方向の引張弾性率を与え、弾性層は、積層
方向の弾性率を与える。また、ベース層の抵抗値を下げすぎると、電流は積層方向に流れ
ずに、周方向に流れるので、これを避ける必要がある。ベース層の厚さと、弾性層の厚さ
には、適切な関係にあることが好ましく、弾性層の厚みが、ベース層の厚みの１〜１０倍
、特に２〜４倍であることが好ましい。
【００５４】
請求項１４は、この好ましい態様に該当するものであり、前記の画像形成装置用転写ベ
ルトであって、弾性層の厚みが、ベース層の厚みの１〜１０倍であることを特徴とする画
像形成装置用転写ベルトを提供するものである。
【００５５】
本発明の画像形成装置用転写ベルトには、転写と定着を同時に行なう画像形成装置用転
写定着ベルトも含まれ、特に効率化の面からこのような画像形成装置用転写ベルトに、本
発明を適用することは好ましいことである。
【００５６】
本発明の請求項１５は、この好ましい態様に該当し、上記の画像形成装置用転写ベルト
であって、画像形成装置用転写ベルトが、画像形成装置用転写定着ベルトであることを特
徴とする画像形成装置用転写ベルトを提供するものである。
【発明の効果】
【００５７】
本発明は、表層として、フッ素含有ポリマーにより形成される表層が用いられているた
め、大きな表面抵抗率、優れた離トナー性、優れた非汚染性を達成することができる。
【００５８】
さらに、本発明は、ベース層と表層の間に、エラストマーにより形成される弾性層が設
けられているため、厚み方向の十分な柔軟性を有している。
【００５９】
さらに、エラストマーとして、イオン導電化されたエラストマーが用いられているため
、体積抵抗値を安定的に制御することができる。
【００６０】
さらに、本発明は、表層と弾性層との間に、バインダー層が設けられており、前記バイ
ンダー層が、融点が、前記弾性層を構成する材料の熱分解点以下であり、熱分解点が、前
記表層を構成する材料の融点以上である材料により形成されている。このためバインダー
層の形成には、過大な労力、時間を要することもなく、またプライマーの様に表層を汚染
する物質が混入されておらず、薄い表層を通して汚染物質がブリードする可能性もない。
【００６１】
また、弾性層の抵抗値が、ベース層の抵抗値より大きい場合は、弾性層のみにより、画
像形成装置用転写ベルトの安定した抵抗値の制御ができる。
【発明を実施するための最良の形態】
【００６２】
以下に実施例を示すが、本発明は、以下の実施例に限定されるものではない。本発明と
同一および均等の範囲内において、以下の実施例に対して種々の変更を加えることが可能
である。
【実施例１】
【００６３】
先ず、図２に示す通り、内面を鏡面加工した熱膨張係数１．７６×１０−５／℃の鋼鉄製の外筒８の内面に、ＰＴＦＥ（融点３２７℃、熱分解点４００℃）を、ディップ法により塗布し、３８０℃で焼成し、表層９を設けた。
【００６４】
さらに、ＴＨＶポリマー（融点１２０℃、熱分解点４００℃）を酢酸ブチルに溶融し、
表層９上に、ディップ法により製膜して、乾燥させ、バインダー層１４を設けた。さらに
、バインダー層１４をＰＴＦＥとＴＨＶの融点以上の３５０℃で加熱し、表層９に密着さ
せた。
【００６５】
次に、図３に示す通り、ドラム状金型１０表面に、カーボン導電処理を行い、体積抵抗
値を調整したポリイミドを製膜し、３８０℃で焼成し、ベース層１１を設けた。
【００６６】
さらに、ベース層１１上に、イオン導電処理を行い、体積抵抗率が、ベース層１１の体
積抵抗率の１０倍になる様に調整したイオン導電化された水性ウレタン（融点１２０℃、
熱分解点１８０℃）をディップ法により塗布し、乾燥させて弾性層１２を設けた。
イオン導電処理は、水性ウレタンに、イオン導電剤を分散させることにより行った。
【００６７】
次に、ドラム状金型１０表面に設けられたベース層１１と弾性層１２の複合体を、ドラ
ム状金型１０から剥がし、円筒状に形成された複合体を、図４に示す通り、ＭＣナイロン
製の熱膨張係数８．０×１０−５／℃の中子１３外周に嵌め込んだ。
【００６８】
次に、図５に示す通り、ベース層１１と弾性層１２の複合体が嵌め込まれた中子１３を
、バインダー層１４と表層９の複合層が内面に設けられた外筒８に挿入し、真空中で１５
０℃に加熱した。この加熱により、外筒８と中子１３の熱膨張係数には差があるため、熱
膨張した中子１３が、外筒８の内面を押圧し、ベース層１１と弾性層１２の複合層と、バ
インダー層１４と表層９の複合層との図１に示される４層構造の複合体が得られた。
【００６９】
次に、中子１３、外筒８を冷却し、これらから４層構造の複合体を分離し、画像形成装
置用転写ベルトを得た。
【００７０】
得られた画像形成装置用転写ベルトは、厚み６０μｍのベース層（ポリイミド）上に、
厚み２００μｍの弾性層（イオン導電化されたウレタン）と、厚み３μｍのバインダー層
（ＴＨＶ）と、厚み５μｍの表層（ＰＴＦＥ）を有する画像形成装置用転写ベルトであり
、表面抵抗率、離トナー性、非汚染性共に優れた画像形成装置用転写ベルトを得ることが
できた。
【００７１】
また、画像形成装置用転写ベルトの体積抵抗値は、弾性層１２により安定して制御され
ていた。
【００７２】
さらに、表層とバインダー層の間、バインダー層と弾性層の間は、強固に接着されてお
り、ブリードも発生していなかった。
【００７３】
また、バインダー層のＴＨＶポリマーの融点は、１２０℃であるが、表層のＰＴＦＥの
融点は、３２７℃であるため、スプレー法を利用して、ベース層より順次、弾性層、バイ
ンダー層、表層を設ける方法では、表層を焼成することが困難であるが、前記製法による
ことにより、弾性層とバインダー層を強固に接着することができた。
【実施例２】
【００７４】
図２に示す通り、内面を鏡面加工した熱膨張係数１．７６×１０−５／℃の鋼鉄製の外筒８の内面に、ＰＦＡ（デュポン社製３５０Ｊディスパージョン、粒径０．２μｍ）（融点２９５℃）を、ディップ法により塗布し、３８０℃で焼成し、表層９を設けた。
【００７５】
さらに、ＴＨＶポリマー（住友３Ｍ社製ＴＨＶ２２０）（融点１２０℃、熱分解点４００℃）を酢酸ブチルに溶融し、表層９上に、ディップ法により製膜して、乾燥させ、バインダー層１４を設けた。さらに、バインダー層１４をＰＦＡとＴＨＶの融点以上の３５０℃で加熱し、表層９に密着させた。他は実施例１と同じ方法により画像形成装置用転写ベルトを得た。
【００７６】
得られた画像形成装置用転写ベルトは、厚み６０μｍのベース層（ポリイミド）上に、
厚み２００μｍの弾性層（イオン導電化されたウレタン）と、厚み３μｍのバインダー層
（ＴＨＶ）と、厚み５μｍの表層（ＰＦＡ）を有する画像形成装置用転写ベルトであり、表面抵抗率、離トナー性、非汚染性共に優れた画像形成装置用転写ベルトを得ることができた。
【００７７】
また、画像形成装置用転写ベルトの体積抵抗値は、弾性層１２により安定して制御されていた。
【００７８】
さらに、表層とバインダー層の間、バインダー層と弾性層の間は、強固に接着されており、ブリードも発生していなかった。
【００７９】
また、バインダー層のＴＨＶポリマーの融点は、１２０℃であるが、表層のＰＦＡの融点は、２９５℃であるため、スプレー法を利用して、ベース層より順次、弾性層、バインダー層、表層を設ける方法では、表層を焼成することが困難であるが、前期製法によることにより、弾性層とバインダー層を強固に接着することができた。
【実施例３】
【００８０】
バインダー層を設けるにあたり、ＴＨＶポリマー（住友３Ｍ社製ＴＨＶ２２０）に表層を形成するＰＦＡの粉状物（デュポン社製３４０Ｊ、粒径０．２μｍ）をＴＨＶポリマー１００部に対して６０部予め添加して、ＴＨＶポリマーを酢酸ブチルに溶融した。他は実施例２と同じ方法により画像形成装置用転写ベルトを得た。
【００８１】
得られた画像形成装置用転写ベルトは、厚み６０μｍのベース層（ポリイミド）上に、厚み２００μｍの弾性層（イオン導電化されたウレタン）と、厚み３μｍのバインダー層（ＴＨＶ）と、厚み５μｍの表層（ＰＦＡ）を有する画像形成装置用転写ベルトであり、表面抵抗率、離トナー率、非汚染製共に優れた画像形成装置用転写ベルトを得ることができた。
【００８２】
次に実施例１ないし実施例３で得られた画像形成装置用転写ベルトの表層とバインダー層の接着力を測定した。測定は以下の方法により行った。
即ち表層とバインダー層に１ｃｍ幅の切り込みを入れて設けた測定箇所において、両層を引きはがすために必要な力を接着力として測定した。
測定の結果、実施例１、実施例２の場合は接着力が０．０６ｋｇ／ｃｍであったが、実施例３の場合には０．３５ｋｇ／ｃｍであった。以上の結果より、バインダー層に、表層を形成するフッ素含有ポリマーが含有されていることにより、表層とバインダー層の接着力が向上することが確認できた。
【００８３】
なお、前記各実施例においては、中子１３により外筒８の内面を押圧し、ベース層１１と弾性層１２の複合層と、バインダー層１４と表層９の複合層との複合体を得る方法として、中子１３と外筒８の熱膨張係数の差を利用したが、このような方法以外の、例えば空気圧を利用したり、瞬時の爆発力を利用して、ベース層１１と弾性層１２の複合体を、バインダー層１４と表層９の複合層に押圧し、画像形成装置用転写ベルトを得る方法によってもよい。
【図面の簡単な説明】
【００８４】
【図１】本発明の画像形成装置用転写ベルトの一例を示す断面図である。
【図２】本発明の画像形成装置用転写ベルトの製造方法の一例を示す図である。
【図３】本発明の画像形成装置用転写ベルトの製造方法の一例を示す図である。
【図４】本発明の画像形成装置用転写ベルトの製造方法の一例を示す図である。
【図５】本発明の画像形成装置用転写ベルトの製造方法の一例を示す図である。
【図６】画像形成装置用転写ベルトが用いられる画像転写方式の概略を示す説明図である。
【符号の説明】
【００８５】
１    トナー
２    現像ローラ
３    感光ドラム
４    一次転写ローラ
５    画像形成装置用転写ベルト
６    二次転写ローラ
７    転写材
８    外筒
９    表層
１０  ドラム状金型
１１  ベース層
１２  弾性層
１３  中子
１４  バインダー層
【図１】
2006072341.tif 000003
【図２】
2006072341.tif 000004
【図３】
2006072341.tif 000005
【図４】
2006072341.tif 000006
【図５】
2006072341.tif 000007
【図６】
2006072341.tif 000008